(57)【特許請求の範囲】
【請求項１】
塩基または塩の状態の、少なくとも１の下記式（ＩＩ）の構造を有する化合物およびその互変異性型を電極活性物質として使用する方法、
0006505688.tif 000009
式中、
Ｃ＋は、Ｌｉ＋、Ｎａ＋およびＫ＋から選択されるアルカリ金属カチオンであり、
置換基Ｒ１、Ｒ２、Ｒ３、Ｒ４およびＲ５の少なくとも１が−Ｃ（＝Ｓ）−Ｓ−Ｃ＋基を表わし、Ｃ＋は上記で定義した通りであり、他の置換基は互いに同一または異なり、水素原子、フッ素、塩素、臭素またはヨウ素から選択されるハロゲン原子、−Ｃ（＝Ｓ）−Ｓ−Ｃ＋基、−Ｏ−Ｃ＋基、−Ｓ−Ｃ＋基（Ｃ＋は、上記の通りである）、（Ｃ１〜Ｃ１２）アルキル基、（Ｃ２〜Ｃ１２）アルケニル基または（Ｃ６〜Ｃ１４）アリールまたはヘテロアリール基から選択されるＲを表わし、あるいは、２の隣接する置換基Ｒが、Ｎ、ＯまたはＳから選択される別のヘテロ原子を任意的に含んでいてもよい３〜７員環を一緒になって形成するように互いに結合されていてもよい。
【請求項２】
Ｒ３が−Ｃ（＝Ｓ）−Ｓ−Ｃ＋基を表わし、Ｒ１、Ｒ２、Ｒ４およびＲ５が互いに同一または異なり、請求項１で定義された置換基Ｒを表わすことを特徴とする、請求項１に記載の方法。
【請求項３】
Ｒが、水素原子、−Ｃ（＝Ｓ）−Ｓ−Ｃ＋基、−Ｏ−Ｃ＋基または−Ｓ−Ｃ＋基を表わし、Ｃ＋が、Ｌｉ＋、Ｎａ＋およびＫ＋から選択されるカチオンであることを特徴とする、請求項１〜２のいずれか１項に記載の方法。
【請求項４】
Ｒが水素原子を表わすことを特徴とする、請求項１〜３のいずれか１項に記載の方法。
【請求項５】
上記化合物が下記式のビスリチウム１，４−ベンゼンビスジチオエートまたはその互変異性型であることを特徴とする、請求項１〜４のいずれか１項に記載の方法。
0006505688.tif 000010
【請求項６】
塩基または塩の状態の、下記式（ＩＩa）の化合物およびその互変異性型、
0006505688.tif 000011
式中、
置換基Ｒ１、Ｒ２、Ｒ３、Ｒ４およびＲ５の少なくとも１が−Ｃ（＝Ｓ）−ＳＬｉ基を表わし、他の置換基は互いに同一または異なり、水素原子、塩素、臭素またはヨウ素から選択されるハロゲン原子、−Ｃ（＝Ｓ）−ＳＬｉ基、−ＯＬｉ基、−ＳＬｉ基、（Ｃ１〜Ｃ１２）アルキル基、（Ｃ２〜Ｃ１２）アルケニル基または（Ｃ６〜Ｃ１４）アリールまたはヘテロアリール基から選択される置換基Ｒを表わし、あるいは、２の隣接する置換基Ｒが、Ｎ、ＯまたはＳから選択される別のヘテロ原子を任意的に含んでいてもよい３〜７員環を一緒になって形成するように互いに結合されていてもよい。
【請求項７】
請求項６に記載の化合物の少なくとも１を含む電極活性物質。
【請求項８】
分散した粉末の形態でまたは溶液で提供される、請求項７に記載の物質。
【請求項９】
請求項１〜５のいずれか１項で定義された化合物の少なくとも１を含む活性物質および少なくとも１の電子伝導性添加物で全部または一部が形成された電極。
【請求項１０】
上記電子伝導性添加物が、炭素繊維、カーボンブラック、カーボンナノチューブ、グラフェンおよびそれらの類似物から選択される、請求項９に記載の電極。
【請求項１１】
少なくとも１のバインダーをさらに含む、請求項９または１０に記載の電極。
【請求項１２】
上記バインダーが、フッ素化バインダー、カルボキシメチルセルロースから誘導されたポリマー、ポリサッカライドおよびラテックスから選択される、請求項１１に記載の電極。
【請求項１３】
（ｉ）請求項１〜５のいずれか１項で定義された化合物の少なくとも１、
液相、
１以上の電子伝導性添加物、および
任意的に１以上のバインダー
で形成された混合物を得ること、および
（ｉｉ）工程（ｉ）からの混合物を、ベース基体上でのコーティングまたは印刷技術によって、押出しによって、または共圧延によって沈着させること
から成る工程を少なくとも含む、請求項９〜１２のいずれか１項に記載の電極を製造する方法。
【請求項１４】
上記ベース基体が、ポリエチレンまたはポリプロピレン型のポリマーフィルムであり、上記方法が、自立した電極を形成するために、上記ポリマーフィルムを分離する後続の工程（ｉｉｉ）を含む、請求項１３に記載の方法。
【請求項１５】
請求項１〜５のいずれか１項で定義された式（ＩＩ）の構造によって官能化されたモノマーを集電体上でインシチュー電気重合することによってポリマーを形成することを含む、請求項１〜５のいずれか１項で定義された化合物の少なくとも１を含む活性物質で全部または一部が形成された電極の製造法。
【請求項１６】
（ｉ）式（ＩＩ）の構造によって官能化された上記モノマーを粉末形態で、リチウム、ナトリウムまたはカリウム電気化学セルの電解質中に導入すること、または上記官能化されたモノマーをリチウム、ナトリウムまたはカリウム電気化学セルの電解質に溶解すること、および
（ｉｉ）正極を形成するために上記セルを少なくとも１の充電サイクルに付すこと、または負極を形成するために上記セルを少なくとも１の放電サイクルに付すこと
からなる工程を少なくとも含む、請求項１５に記載の方法。
【請求項１７】
請求項１〜５のいずれか１項で定義された化合物の少なくとも１を含む活性物質で全部または一部が形成された電極を含む、リチウム、ナトリウムまたはカリウム蓄電池。
【請求項１８】
リチウム蓄電池である、請求項１７に記載の蓄電池。
【発明の詳細な説明】
【技術分野】
【０００１】
本発明は、リチウム、ナトリウムまたはカリウム蓄電池の分野に関する。特に、これらの蓄電池、特にリチウムイオン電池のための新規な電極活性物質を提供することに向けられる。
【背景技術】
【０００２】
リチウム電池は、自律エネルギー源として、特に携帯デバイスにおけるものとして、ますます使用されており、次第にニッケル−カドミウム（ＮｉＣｄ）電池およびニッケル−金属水素化物（ＮｉＭＨ）電池に取って代わっている。この変化は、リチウム電池の性能における継続的な改善、すなわちＮｉＣｄおよびＮｉＭＨ製品ラインによって提供されるものよりも著しく大きいエネルギー密度をリチウム電池に与えることによって説明される。リチウム電池には、多数の用途、特に、新しい情報通信技術（ＮＩＣＴ）、医療デバイス、電気自動車、光電池のエネルギーの蓄積等における用途がある。
【０００３】
これらのリチウム電気化学的発電器は、慣用的に、少なくとも１の電極上でのリチウムのインサーションまたはデインサーション（またはインターカレーション−デインターカレーション）の原理で作用する。すなわち、特にリチウムイオン電池では、電池の各充電および放電において、それぞれ正極と負極の間をＬｉ＋カチオンが行ったり来たりして移動する。正極の活性物質は、充電のときにリチウムイオンを放出し、放電のときにリチウムイオンを組み入れることができる。
【０００４】
一般に、市販の電池において使用される電極活性化合物は、正極に関しては、ラメラ化合物、例えばＬｉＣｏＯ２、ＬｉＮｉＯ２および混合化合物Ｌｉ（Ｎｉ、Ｃｏ、Ｍｎ、Ａｌ）Ｏ２、またはＬｉＭｎ２Ｏ４と同様の組成を有するスピネル構造を有する化合物である。負極は一般に炭素（グラファイト、コークスなど）または任意的にスピネルＬｉ４Ｔｉ５Ｏ１２またはリチウムと合金を形成する金属（Ｓｎ、Ｓｉなど）である。
【０００５】
特に、新しいハイブリッドおよび電気自動車または太陽光電池市場に応えるために、コスト、生産量および発電性能の拘束が、新規電極活性物質の追求を強いている。
【０００６】
この点から、例えば国際公開第２００９／０４３７２９号パンフレット、国際公開第２００９／１２７６７４号パンフレットまたは欧州特許出願公開第１２４４１６８号明細書において、ポリマーが、その電気伝導性のために活性物質として、慣用の電子伝導体、例えばカーボンブラックの代わりにまたはそれに追加して、すでに提供されている。それは主に、伝導性粒子の懸濁物と比較して、その加工処理の容易性故に使用され、そして、電極活性物質の電気的パーコレーションを改善することを可能にする。
【０００７】
最もよく使用されるポリマーは、ポリアニリン、ポリピロール、窒素原子を有する少なくとも１のヘテロ環を含有するプロトン伝導性化合物、またはジスルフィド架橋を有する成分を鎖上に有するポリマーである。
【０００８】
例として、米国特許第７，６５１，６４７号明細書は、活性物質、例えば酸化銀バナジウムまたはフッ素化炭素と、ポリアニリン、ポリジオキシチオフェンおよびそれらの組み合わせから選択される伝導性ポリマーとの混合物の、電気化学電池の正極の製造における使用を提供する。
【０００９】
また、特開２００８−１９２４５２号公報が挙げられ得る。この文献は、５員ヘテロ芳香族環を有するモノマーから形成された伝導性ポリマー、特にＴＥＭPＯラジカルまたは誘導体を有するポリチオフェン、の電極活性物質としての使用を記載している。これらのポリマーは、上記モノマーにＴＥＭＰＯ単位をグラフトし、次いで重合することにより合成される。
【００１０】
しかし、リチウム蓄電池におけるこれらのグラフト化ポリマーの使用は、完全に満足できるというわけではない。すなわち、それは、上記活性物質から電子を引き出すことを可能にするために、多量の、一般には２０〜７０重量％の慣用の電子伝導体、例えばカーボンブラックの共使用を必要とする。さらに、そのような量の電子伝導体の添加は、不幸なことに、電極のエネルギー密度（重量または体積）の損失を生じ、そして工業的用途を極めて高価なものにする。最後に、上記ポリマー物質の集電体への付着および電極の良好な機械的強度を確実にするために、追加のバインダーの使用が必要である。
【００１１】
最近、米国特許出願公開第２００９／１８１３０９号明細書、米国特許出願公開第２００９／１５２５０９号明細書および米国特許出願公開第２００５／２３９９１７号明細書が、リチウム電池用の正極物質としてカルボニル化合物を提供した。
【００１２】
これらの物質はエネルギーおよび電力密度の点で有利であるが、それにもかかわらず、それらは、電極の電子およびイオン輸送、ならびに上記物質の化学的、熱的および電気化学的安定性の多数の問題を示す。さらに、これらの物質は、不十分な酸化還元電位を有する。
【発明の概要】
【発明が解決しようとする課題】
【００１３】
本発明は、リチウム、ナトリウムまたはカリウム蓄電池、好ましくはリチウム蓄電池用の電極物質として使用され得、かつ特に上記欠点を克服することを可能にする新規化合物を提供することに向けられる。
【課題を解決するための手段】
【００１４】
特に、本発明は、その局面の第一によれば、塩基または塩の状態の、少なくとも１の下記式（Ｉ）の構造を有する化合物、およびその互変異性型を電極活性物質として使用する方法に関する。
0006505688.tif 000002
式中、上記フェニル基は１〜４の置換基Ｒで置換されており、上記置換基は互いに同一または異なり、水素原子、フッ素、塩素、臭素またはヨウ素から選択されるハロゲン原子、−Ｃ（＝Ｓ）−Ｓ−Ｃ＋基、−Ｏ−Ｃ＋基、−Ｓ−Ｃ＋基（Ｃ＋は、Ｌｉ＋、Ｎａ＋およびＫ＋から選択されるアルカリ金属カチオン、好ましくはＬｉ＋である）、（Ｃ１〜Ｃ１２）アルキル基、（Ｃ２〜Ｃ１２）アルケニル基または（Ｃ６〜Ｃ１４）アリールまたはヘテロアリール基から選択され、あるいは、２の隣接する置換基Ｒが、適切ならば、Ｎ、ＯまたはＳから選択される別のヘテロ原子を任意的に含んでいてもよい３〜７員環を一緒になって形成するように互いに結合されていてもよい。
【発明の効果】
【００１５】
そのような化合物は、リチウム、ナトリウムまたはカリウム蓄電池、好ましくはリチウム蓄電池のための電極活性物質として特に有利であることが分かる。
【００１６】
本発明に従う化合物の電極活性物質としての使用は、幾つかの点で有利であることが分かる。
【００１７】
第一に、本発明にしたがって形成された電極は、良好な可撓性および軽さを示し、これらの特性は、特に携帯システムの状況において望ましい。
【００１８】
それらは、非常に良好な化学的、熱的および電気化学的安定性を示す。
【００１９】
それらは、特に米国特許出願公開第２００９／１８１３０９号明細書、米国特許出願公開第２００９／１５２５０９号明細書および米国特許出願公開第２００５／２３９９１７号明細書に記載されたカルボニル化合物を使用するものと比較して、改善された電子およびイオン輸送特性を有し、また、高い酸化還元電位を有する。
【００２０】
さらに、粉末状の無機インサーション物質に基づく慣用の電極と対照的に、本発明の化合物を含む電極は、慣用のコーティングまたは印刷技術、あるいは有機物質を溶液中で処理する他の技術（スピンコーティング、ディープコーティング、噴霧またはドロップキャスト法などのコーティング技術）または溶融状態で処理する他の技術（押出し、射出成形、回転スペース成形（ｒｏｔａｔｉｏｎａｌ  ｓｐａｃｅ  ｍｏｌｄｉｎｇ）または押出し／ブロー成形技術など）に従って形成され得る。
【００２１】
本発明に従う化合物、その製造およびその使用の他の特徴、変形および利点は、説明のために与えられかつ本発明を限定しないところの下記説明、実施例および図面を読むことにより、より明確になるであろう。
【図面の簡単な説明】
【００２２】
【図１Ａ】図１Ａは、溶液中のＢＢＤＴＬｉ２のＰｔ電極（２ｍｍ）上でのサイクリックボルタンメトリー曲線を示す。
【図１Ｂ】図１Ｂは、溶液中のＢＢＤＴＬｉ２のガラス状炭素（３ｍｍ）上でのサイクリックボルタンメトリー曲線を示す。
【図２Ａ】図２Ａは、ボタン電池におけるＢＢＤＴＰＬｉ２のサイクリックボルタンメトリー曲線を示す。
【図２Ｂ】図２Ｂは、ボタン電池におけるＢＢＤＴＰＬｉ２のサイクリックボルタンメトリー曲線を示す。
【図３】図３は、ボタン電池におけるＢＢＤＴＬｉ２の容量−電位曲線を示す。
【図４】図４は、種々の条件でのＢＢＤＴＬｉ２のサイクリック曲線を示す。
【図５】図５は、種々の条件でのＢＢＤＴＬｉ２のサイクリック曲線を示す。
【図６】図６は、種々の条件でのＢＢＤＴＬｉ２のサイクリック曲線を示す。
【図７】図７は、ＢＢＤＴＬｉ２の電気加水分解中に記録されたＵＶ−可視スペクトルを示す。
【図８】図８は、ボタン電池におけるＴＰＬｉ２（本発明に従わない）の容量−電位曲線を示す。
【図９】図９は、種々の条件でのＴＰＬｉ２（本発明に従わない）のサイクリック曲線を示す。
【図１０】図１０は、種々の条件でのＴＰＬｉ２（本発明に従わない）のサイクリック曲線を示す。
【図１１】図１１は、ＢＢＤＴＬｉ２およびＴＰＬｉ２に関するＣ／１０条件下での容量の比較を示す。
【図１２】図１２は、ＢＢＤＴＬｉ２（Ｃ／１０条件）およびＴＰＬｉ２（Ｃ／５０条件）に関するサイクル数の関数としての容量の比較を示す。
【発明を実施するための形態】
【００２３】
本発明の化合物
上記で述べたように、本発明に従う化合物は、塩基または塩の状態の、少なくとも１の下記式（Ｉ）の構造を有し、また、その互変異性型を有する。
0006505688.tif 000003
式中、上記フェニル基は１〜４の置換基Ｒで置換されており、上記置換基は互いに同一または異なり、水素原子、フッ素、塩素、臭素またはヨウ素から選択されるハロゲン原子、−Ｃ（＝Ｓ）−Ｓ−Ｃ＋基、−Ｏ−Ｃ＋基、−Ｓ−Ｃ＋基（Ｃ＋は、Ｌｉ＋、Ｎａ＋およびＫ＋から選択されるアルカリ金属カチオン、好ましくはＬｉ＋である）、（Ｃ１〜Ｃ１２）アルキル基、（Ｃ２〜Ｃ１２）アルケニル基または（Ｃ６〜Ｃ１４）アリールまたはヘテロアリール基から選択され、あるいは、２の隣接する置換基Ｒが、適切ならば、Ｎ、ＯまたはＳから選択される別のヘテロ原子を任意的に含んでいてもよい３〜７員環を一緒になって形成するように互いに結合されていてもよい。
【００２４】
本発明の文脈において、
「（Ｃｔ−Ｃｚ）、ここでｔおよびｚは１〜１４の値をとり得る」は、ｔ〜ｚの炭素原子を有し得る炭素ベースの鎖、例えばＣ１〜Ｃ１２炭素ベースの鎖を意味し、
ハロゲン原子は、フッ素、塩素、臭素またはヨウ素を意味し、
アルキルは、飽和の、かつ直鎖状、分岐状または環状の脂肪族基、特に１〜１２の炭素原子を含有するものを意味し、例えばメチル、エチル、プロピル、イソプロピル、ブチル、イソブチル、ｔ−ブチル、シクロヘキシルまたはシクロペンチル基などが挙げられ得、
アルケニルは、モノまたはポリ不飽和の、かつ直鎖状、分岐状または環状の脂肪族基、特に２〜１２の炭素原子を含有するもの、例えば１以上のエチレン性不飽和を含有するものを意味し、例えば、エチレン、１−メチルエチレン、プロピレン、シクロヘキサジエニルまたはフェニル基などが挙げられ得、
アリールは、６〜１４の炭素原子を含有する単環式、二環式または三環式の芳香族基を意味し、アリール基の例として、フェニル基またはナフチル基などが挙げられ得、
ヘテロアリールは、酸素、硫黄および窒素から選択される１〜８のヘテロ原子を含有する、５〜１４員の単環式、二環式または三環式の芳香族ヘテロ環基を意味し、ヘテロアリール基の例として、ピリジン、ピラジン、ピリミジン、ピラゾール、オキサジアゾール、チアゾール、イミダゾール、ベンゾチオフェン、キノリンまたはインドール基などが挙げられ得、
３〜７員環は、酸素、硫黄および窒素から選択される１以上のヘテロ原子を任意的に含有していてもよい、３〜７員の不飽和または飽和の、非芳香族の環式基を意味し、３〜７員環の例として、シクロプロピル、シクロプロペニル、シクロブチル、シクロブテニル、シクロペンチル、シクロペンテニル、シクロヘキシル、アゼチジニル、ピロリジニル、ピペリジニル、モルホリニル、チオモルホリニル、ピペラジニル、ホモピペラジニル、ジヒドロオキサゾリル、ジヒドロチアゾリル、ジヒドロイミダゾリル、ジヒドロピロリルまたはテトラヒドロピリジニル基などが挙げられ得る。
【００２５】
本発明はまた、本発明に従う式（Ｉ）の構造を有する化合物の互変異性型に関する。
【００２６】
用語「互変異性型」は、構成上の異性体を意味し、その構造が原子、例えば水素原子の位置および１以上の多重結合の位置において異なると理解される。２の互変異性型は、容易にかつ可逆的に互いへ転化し得る。
【００２７】
少なくとも１の式（Ｉ）の構造を有する化合物は、塩基または塩の状態で存在し得る。そのような塩はまた、本発明の範囲内である。
【００２８】
例えば、塩は、アルカリ金属またはアルカリ土類金属カチオンとの塩または遷移金属の塩、例えばＬｉ／Ｎａアルコキシド、Ｌｉ／Ｎａスルホネート、Ｌｉ／Ｎａジアルキルアミドなどであり得る。有機カチオン塩、例えばアンモニウム、ホスホニウムまたはスルホニウム塩も関係し得る。
【００２９】
特定の好ましい実施態様によれば、少なくとも１の式（Ｉ）の構造を有する化合物が、塩基または塩の状態の下記式（ＩＩ）の化合物およびその互変異性型から選択される。
0006505688.tif 000004
式中、
Ｃ＋は、Ｌｉ＋、Ｎａ＋およびＫ＋から選択されるアルカリ金属カチオン、好ましくはＬｉ＋であり、
置換基Ｒ１、Ｒ２、Ｒ３、Ｒ４またはＲ５の少なくとも１が−Ｃ（＝Ｓ）−Ｓ−Ｃ＋基を表わし、他の置換基は互いに同一または異なり、水素原子、フッ素、塩素、臭素またはヨウ素から選択されるハロゲン原子、−Ｃ（＝Ｓ）−Ｓ−Ｃ＋基、−Ｏ−Ｃ＋基、−Ｓ−Ｃ＋基（Ｃ＋は、上記で定義した通りである）、（Ｃ１〜Ｃ１２）アルキル基、（Ｃ２〜Ｃ１２）アルケニル基または（Ｃ６〜Ｃ１４）アリールまたはヘテロアリール基から選択される基Ｒを表わし、あるいは、２の隣接する置換基Ｒが、適切ならば、Ｎ、ＯまたはＳから選択される別のヘテロ原子を任意的に含んでいてもよい３〜７員環を一緒になって形成するように互いに結合されていてもよい。
【００３０】
本発明は、その局面の１によれば、特に、塩基または塩の状態の下記式（ＩＩa）の化合物およびその互変異性型に関する。
0006505688.tif 000005
式中、
置換基Ｒ１、Ｒ２、Ｒ３、Ｒ４またはＲ５の少なくとも１が−Ｃ（＝Ｓ）−ＳＬｉ基を表わし、他の置換基は互いに同一または異なり、水素原子、塩素、臭素またはヨウ素から選択されるハロゲン原子、−Ｃ（＝Ｓ）−ＳＬｉ基、−ＯＬｉ基、−ＳＬｉ基、（Ｃ１〜Ｃ１２）アルキル基、（Ｃ２〜Ｃ１２）アルケニル基または（Ｃ６〜Ｃ１４）アリールまたはヘテロアリール基から選択される基Ｒを表わし、あるいは、２の隣接する置換基Ｒが、適切ならば、Ｎ、ＯまたはＳから選択される別のヘテロ原子を任意的に含んでいてもよい３〜７員環を一緒になって形成するように互いに結合されていてもよい。
【００３１】
好ましくは、本発明に従う化合物において、Ｒ３が−Ｃ（＝Ｓ）−Ｓ−Ｃ＋基（Ｃ＋は、Ｌｉ＋、Ｎａ＋およびＫ＋から選択されるアルカリ金属カチオン、好ましくはＬｉ＋を示す）を表わし、Ｒ１、Ｒ２、Ｒ４およびＲ５が互いに同一または異なり、上記で定義された置換基Ｒを表わす。
【００３２】
特定の実施態様によれば、Ｒが、水素原子、−Ｃ（＝Ｓ）−Ｓ−Ｃ＋基、−Ｏ−Ｃ＋基または−Ｓ−Ｃ＋基（Ｃ＋は、Ｌｉ＋、Ｎａ＋およびＫ＋から選択されるアルカリ金属カチオン、好ましくはＬｉ＋である）を表わす。
【００３３】
好ましくは、Ｒが水素原子を表わす。
【００３４】
特に、下記式の化合物であるビスリチウム１，４−ベンゼンビスジチオエートまたはその互変異性型に関係し得る。
0006505688.tif 000006
【００３５】
上記で定義された式（Ｉ）の構造の少なくとも１を有する生成物は、当業者に公知の一般的方法によって製造され得る。
【００３６】
さらに、本発明に従う式（ＩＩ）の化合物は、少なくとも下記： 
（ａ）リチウム、ナトリウムまたはカリウムエトキシドと硫黄との反応、および
（ｂ）工程（ａ）の結果得られた反応混合物を下記式（ＩＩＩ）の化合物と、式（ＩＩ）の化合物の形成に有利な条件下で接触させること
を含む製造法に従って製造され得る。
0006505688.tif 000007
式中、
置換基Ｒ１、Ｒ２、Ｒ３、Ｒ４またはＲ５の少なくとも１が−ＣＨ２Ｃｌ基を表わし、他の置換基は互いに同一または異なり、水素原子、フッ素、塩素、臭素またはヨウ素から選択されるハロゲン原子、−ＣＨ２Ｃｌ基、−Ｏ−Ｃ＋基、−Ｓ−Ｃ＋基（Ｃ＋は、Ｌｉ＋、Ｎａ＋およびＫ＋から選択されるカチオンである）、（Ｃ１〜Ｃ１２）アルキル基、（Ｃ２〜Ｃ１２）アルケニル基または（Ｃ６〜Ｃ１４）アリールまたはヘテロアリール基から選択される基Ｒを表わし、あるいは、２の隣接する置換基Ｒが、適切ならば、Ｎ、ＯまたはＳから選択される別のヘテロ原子を任意的に含んでいてもよい３〜７員環を一緒になって形成するように互いに結合されていてもよい。
【００３７】
この方法の特定の別の形態によれば、上記方法の工程（ａ）が、２５〜１５０℃の温度で１〜４８時間の間行われる。
【００３８】
もちろん、本発明に従う化合物を得るために合成条件を調整することは当業者次第である。
【００３９】
本発明に従う化合物は一般に、そのままで使用するのに適している固体の形態で、または例えば溶液で得られる。
【００４０】
電極活性物質
上記で述べたように、本発明に従う化合物は特に、電極活性物質として有利である。
【００４１】
用語「電極活性物質」は、本発明の意味において、電気化学的発電器の電極のカチオンＣ＋（Ｌｉ＋、Ｎａ＋またはＫ＋）のインサーション／デインサーションのための物質を意味すると理解される。特に、正極の活性物質は、電気化学的発電器の充電時にＣ＋イオンを放出することができ、また、放電時にＣ＋イオンを組み入れることができる。逆に、負極の活性物質は、電気化学的発電器の充電時にＣ＋イオンを組み入れることができ、また、放電時にＣ＋イオンを放出することができる。
【００４２】
すなわち、本発明は、上記で定義された化合物の電極活性物質としての使用に関する。
【００４３】
本発明はまた、その局面の別の１つによれば、上記で定義された化合物の少なくとも１を含む電極活性物質に関する。
【００４４】
上記電極物質は、分散された粉末の形態でまたは溶液で製造され得る。
【００４５】
上記電極物質は、本発明に従う化合物または上記化合物の混合物を含み得る。上記電極物質は、本発明の化合物に加えて、慣用的に用いられる１以上の追加の化合物、例えば伝導性添加物またはバインダーを含み得る。
【００４６】
有利には、この物質が、電極に固定される。
【００４７】
電極
本発明は、その局面のさらに別の１つによれば、上述した電極物質で全部または一部が形成された電極に関する。
【００４８】
特に、上述した化合物の少なくとも１を含む活性物質および少なくとも１の電子伝導性添加物で全部または一部が形成された電極に向けられる。
【００４９】
好ましくは、電極物質が、電極の総重量の１０〜９５重量％、特に当該電極の総重量に関して４０重量％超、特に４０〜８０重量％を占める。
【００５０】
本発明に従う電極は、特にリチウム発電器の、正極としてまたは負極として使用され得る。
【００５１】
慣用的に、本発明に従う電極は、上記電極活性物質が施与されるところの集電体を、特に下記で展開される技術によって含み得る。
【００５２】
例えば、アルミニウムまたはステンレス鋼が正極のための集電体として使用され得、また、銅、ニッケルまたは鋼（カット箔、金属フォームまたは圧延箔を与えるように処理されたもの）が負極のための集電体として使用され得る。
【００５３】
有利には、本発明に従う電極が集電体を含まなくてよい。
【００５４】
特定の実施態様によれば、電極がさらに、１以上の電子伝導性添加物を含み得る。
【００５５】
上記電子伝導性添加物は、炭素繊維、カーボンブラック、カーボンナノチューブ、グラフェンおよびそれらの類似物から選択され得る。
【００５６】
好ましい実施態様によれば、上記電子伝導性添加物が、電極の総重量に関して、６０重量％以下の量で存在し得、好ましくは、電極の総重量に関して４０重量％以下、特に２０重量％以下の量で存在し得る。
【００５７】
特定の実施態様によれば、上記電極が電子伝導性添加物を含まなくてよい。
【００５８】
別の特定の実施態様によれば、電極が１以上のバインダーをさらに含み得る。
【００５９】
そのようなバインダーは有利には、フッ素化バインダー、特にポリテトラフルオロエチレンまたはポリフッ化ビニリデン、カルボキシメチルセルロースから誘導されたポリマー、ポリサッカライドおよびラテックス、特にスチレン−ブタジエンゴム（ＳＢＲ）型のラテックス、から選択され得る。
【００６０】
好ましい実施態様によれば、上記バインダーが、電極の総重量に関して４０重量％以下の量で存在し得、好ましくは、電極の総重量に関して２０重量％以下、特に１０重量％以下、より特に５重量％以下の量で存在し得る。
【００６１】
特に、本発明に従う電極は、電極の総重量に関して、４０重量％未満のフッ素化バインダー、特に２０重量％未満のフッ素化バインダーを含み得る。
【００６２】
特定の別の実施態様によれば、本発明に従う電極がバインダーを含まない。
【００６３】
さらに、電極は、蓄電池電極のために通常用いられる他の添加物を含み得る。
【００６４】
電極製造法
本発明に従う電極は、種々の技術に従って製造され得る。
【００６５】
第一の実施態様によれば、本発明に従う電極は、下記：
（ｉ）上記で定義された化合物の少なくとも１、液相、特に１以上の有機または水性溶媒を含む液相、および任意的に１以上の電子伝導性添加物および／またはバインダーで形成された混合物を得ること、および
（ｉｉ）工程（ｉ）からの混合物を、ベース基体上でのコーティングまたは印刷技術によって、押出しによってまたは共圧延（ｃｏｒｏｌｌｉｎｇ）によって沈着させること
から成る工程を少なくとも含む製造法によって形成され得る。
【００６６】
工程（ｉ）の分散物はまた、水性であるとき、増粘剤、例えばカルボキシメチルセルロースまたはヒドロキシプロピルメチルセルロース型のもの、および／または界面活性剤および／または塩（例えばＬｉＯH）を含み得る。そのような分散物はまた、一般的に「インク」として知られている。インクは例えば、工程（ｉｉ）にしたがって、集電体、例えば金属箔、例えばアルミニウムまたは銅で作られた箔上に沈着され得る。インクの沈着は、例えば、フレキソ印刷、グラビア印刷、スクリーン印刷、インクジェット印刷または噴霧によって行われ得る。当業者は、これらの種々の技術が行われるところの条件を調整する立場にある。
【００６７】
ベース基体に関して、それは、ポリエチレンまたはポリプロピレン型のポリマーフィルムであり得る。工程（ｉｉ）の後に、自立した電極を形成するために、上記ポリマーフィルムを分離する工程（ｉｉｉ）が続く。
【００６８】
第二の実施態様によれば、本発明に従う電極が、溶液中でのインシチュー電気重合により形成され得る。すなわち、全部または一部が、本発明に従う式（Ｉ）の構造で形成されたポリマー層は、式（Ｉ）の構造によって官能化されたモノマーの電気重合によって生成され得る。この電極は、適切ならば追加の電子伝導体の存在下で、集電体、例えばアルミニウム、ニッケル、銅、鋼または炭素箔に直接接続され得る。
【００６９】
本発明は従って、その局面の別の１つによれば、上記で定義された電極の製造法に関し、上記方法は、上記で定義された式（Ｉ）の構造によって官能化されたモノマーを集電体上でインシチュー電気重合することによるポリマーの形成を含む。
【００７０】
官能化されるモノマーは、特に、ピロール、チオフェン、フルオレン、カルバゾール、アニリン、フェニレン、イソチオナフテン、アセチレン、フェニレン−ビニレンおよびそれらの混合物の群から選択され得る。
【００７１】
特に好ましい代わりの形態によれば、電気重合が、リチウム電気化学セル、例えばリチウム電気化学セル内で直接生じる。この構成では、電気重合が、上記セルの第一の充電または放電サイクル中に生じ、そして電極がそれぞれ正極または負極の集電体上でインシチューで形成される。
【００７２】
特に、インシチュー電気重合による電極の形成法は、少なくとも下記：
（ｉ）式（Ｉ）の構造によって官能化されたモノマーを、リチウム、ナトリウムまたはカリウム電気化学セルの電解質中に粉末形態で導入すること、または上記官能化されたモノマーをリチウム、ナトリウムまたはカリウム電気化学セルの電解質に溶解すること、および
（ｉｉ）正極を形成するために上記セルを少なくとも１の充電サイクルに付すこと、または負極を形成するために上記セルを少なくとも１の放電サイクルに付すこと
からなる工程を含み得る。
【００７３】
リチウム電気化学セルの特定の場合には、電解質溶液が、リチウム電池のために慣用的に用いられる電解質から選択され得、上記電解質を通ってＬｉ＋カチオンが移動し得る。電解質は、例えば少なくともＬｉ＋カチオンを含む塩で構成され得る。上記塩は、例えばＬｉＣｌＯ４、ＬｉＡｓＦ６、ＬｉＰＦ４、ＬｉＢＦ４、ＬｉＲＦＳＯ３、ＬｉＣＨ３ＳＯ３、ＬｉＮ（ＲＦＳＯ２）２またはＬｉＮ（ＲＦＳＯ２）３から選択される。ここで、ＲＦはフッ素原子、および１〜８の炭素原子を含有するパーフルオロアルキル基から選択される。上記塩は好ましくは、極性非プロトン性溶媒、例えばエチレンカーボネート、プロピレンカーボネート、ジメチルカーボネートまたはエチルメチルカーボネートに溶解され、そして第一電極と第二電極の間に位置するセパレータ要素によって支持され得る。そのとき、上記セパレータ要素は電解質で含浸される。
【００７４】
本発明に従う電極の他の代わりの実施態様はまた、特に下記： 
本発明の化合物を溶液中で用いることにより、すなわち、本発明に従う活性物質を溶媒中に、任意的に追加の電子伝導体の存在下で溶解し、そして上記溶液を慣用的な技術、例えば印刷（フレキソ印刷、グラビア印刷、スクリーン印刷、インクジェット印刷、噴霧など）、ドロップキャスティング、浸漬コーティングまたはスピンコーティング技術から選択される技術によって沈着させることにより、または
本発明の化合物を溶融状態で使用することにより、すなわち、例えば、任意的に追加の電子伝導体の存在下で、射出成形、押出し、回転成形により
構想され得る。上記溶液中での使用は、金属沈着物または炭素ベースのファブリックと共に上記ポリマー型の可撓性集電体上での沈着を促進する。上記押出しの場合には、押出物が棒状で存在し、それは、圧縮（等方圧プレス、カレンダ成形など）により集電体に施与され、または好ましくはフィルムの形態で存在し、それは、溶融状態で電気伝導性集電体（Ａｌ、Ｎｉ、Ｃｕ、鋼、炭素など）に直接沈着される。
【００７５】
リチウム、ナトリウムまたはカリウム蓄電池
上述したように、本発明は、本発明に従う電極を含むリチウム、ナトリウムまたはカリウム蓄電池に関する。
【００７６】
好ましくは、それがリチウム蓄電池である。
【００７７】
それは、リチウムイオン電池、リチウムポリマー電池、リチウム硫黄電池、リチウム空気電池またはスーパーキャパシタ電池、好ましくはリチウムイオン電池であり得る。
【００７８】
電池の残りは、慣用の方法にしたがって形成され得る。
【００７９】
一般に、リチウムイオン電池は２の電極（正極および負極）を有する構造を示し、両者は電気伝導性集電体上にコーティングされており、有機または無機のセパレータのいずれかの側に位置されている。現在最も広く使用されている、この構造を組み立てるための２の方法は、巻きつけ（種々の構成要素を円筒状または角柱状に巻くこと）および積み重ね（種々の要素を１層ずつ積み重ねること）である。もちろん、電池を形成するための他の組み立て方、例えば印刷技術が意図され得る。
【００８０】
本発明に従う電極は、電池の正極または負極を構成し得る。好ましくは、それが負極を構成する。
【００８１】
本明細書において、表現「・・・〜・・・」および「・・・〜・・・の範囲」および「・・・〜・・・の間」は等価であり、特に断らない限り、上限および下限が包含されることを意味することが意図される。
【００８２】
特に断らない限り、表現「１を含む」は、「少なくとも１を含む」として理解されるべきである。
【００８３】
以下に、本発明を図面および実施例によって説明するが、これらはもちろん、説明のためであり、本発明を限定するものでない。
【実施例】
【００８４】
実施例１
ビスリチウム１，４−ベンゼンビスジチオエート（ＢＢＤＴＬｉ２）の調製
リチウムエトキシドの溶液が、滴下漏斗中で１０ｍＬの無水エタノールを０．１６ｇのリチウム金属に添加することにより調製される。
【００８５】
この溶液が次いで、９０ｍＬの無水エタノール中の５．８６ｇの結晶性硫黄に滴下される。
【００８６】
反応混合物が、還流下で約２時間維持される。
【００８７】
１当量のα，α’−ジクロロ−ｐ−キシレン（１ｇ）が次いで、固体形態で上記反応混合物に添加され、そして２０時間還流された。
【００８８】
環境温度に冷却後、過剰の硫黄を除去するために上記粗混合物が濾過され、次いでろ液が減圧下で濃縮され、再度濾過された。
【００８９】
溶液が次いで蒸発乾固されて赤色固体を得た。
【００９０】
上記固体がトルエン、シクロヘキサンおよびジクロロメタンで十分に洗浄される。
【００９１】
粗残留固体が、環境温度でエーテル／シクロヘキサン混合物からゆっくり再結晶されることにより精製される。
【００９４】
実施例２
溶液中のＢＢＤＴＬｉ２のサイクリックボルタンメトリー
０．１Ｍのテトラブチルアンモニウムヘキサフルオロホスフェート（ＴＢＡＰＦ６）を含むアセトニトリル（ＡＮ）中のビスリチウム１，４−ベンゼンビスジチオエートの１ｍＭ溶液が調製される。０．１Ｖ／ｓの速度で１〜４Ｖの電位対Ｌｉ＋／Ｌｉ０を走査することにより、サイクリックボルタンメトリー曲線が測定される。
【００９５】
白金電極またはガラス状炭素電極に加えられた電気電位における変化が測定される（それぞれ図１Ａおよび１Ｂ）。
【００９６】
白金電極（２ｍｍ）に関して（図１Ａ）、ビスリチウム１，４−ベンゼンビスジチオエートの可逆的還元のプロセスが１．２５Ｖの電位対Ｌｉ＋／Ｌｉ０で観察され（実線の曲線）、次いで、第２走査（点線の曲線）において新しい酸化還元プロセスの出現が１．９９Ｖで検出される。
【００９７】
ガラス状炭素電極（３ｍｍ）に関して（図１Ｂ）、ビスリチウム１，４−ベンゼンビスジチオエートの不可逆的還元が１．０９Ｖの電位対Ｌｉ＋／Ｌｉ０で観察される（実線の曲線）。この電極に関して、第２走査（点線の曲線）において新しい生成物の電気的発生が１．９３Ｖの電位対Ｌｉ＋／Ｌｉ０で観察される。
【００９８】
実施例３
電極の製造
ＢＢＤＴＬｉ２：ＳｕｐｅｒＰ：バインダー＝４０：４０：２０（重量％として）の組成を有する電極が、下記工程に従って製造される。
【００９９】
４０％のＢＢＤＴＬｉ２および４０％のＳｕｐｅｒＰがシクロヘキサンの存在下で粉砕される。シクロヘキサンが次いで、環境温度で３０分間蒸発される。
【０１００】
２０％のポリビニリデンジフルオライドバインダー（１２％ＰＶＤＦ溶液）およびＮ−メチルピロリドン（ＮＭＰ）が次いで、インクを形成するために添加される。
【０１０１】
このインクが、２００μｍの厚さで銅の集電体上にコーティングされ、次いでオーブン中で５５℃で２４時間乾燥される。
【０１０２】
１４ｍｍの直径を有する電極が、中空パンチを使用して切り抜かれ、次いでＢｕｃｈｉオーブン中で８０℃で４８時間乾燥される。
【０１０３】
実施例４
ボタン半電池の製造
本発明に従う電極物質の電気化学的性能を決定するために、「ボタン電池」型の電池が下記：
リチウム金属負極（ＴＥＧＤＭＥ：ｄｉｏｘ＝１：１（体積％）中の１Ｍ  ＬｉＴＦＳＩ）、
銅上に沈着された、実施例１に従って調製された本発明の化合物を含む、ＢＢＤＴＬｉ２：ＳｕｐｅｒＰ：バインダー＝４０：４０：２０（重量％）の組成で構成された正極、および
ポリオレフィンに基づく２のセパレータ
を用いて製造される。
【０１０４】
サイクル中の電気電位における変化が測定される（図２Ａ（第１および第２走査）および図２Ｂ（第６〜第８走査）。
【０１０５】
第１走査では、いくつかの還元プロセスの存在が１．２〜１．８Ｖ対Ｌｉ＋／Ｌｉ０で観察され、第２サイクルから、その後に非常に安定な系を生じるための新しい電気化学的信号の出現が観察される（図２Ｂ）。それは、１．６４Ｖの電位対Ｌｉ＋／Ｌｉ０での還元プロセスおよび１．８６および２．２３Ｖ対Ｌｉ＋／Ｌｉ０での２の酸化プロセスによって特徴付けられる。
【０１０６】
電気電位の関数としての比容量がまた、測定される（図３）。第１サイクルでは、３２０ｍＡｈ．ｇ−１の容量が測定される。それは、ＢＢＤＴＬｉ２の理論容量（Ｑｔｈ＝２２１ｍＡｈ．ｇ−１）より大きい。上記比容量は次いで減少し、５サイクル後に約２００ｍＡｈ．ｇ−１で安定化する（図４）。
【０１０７】
電気的に発生した物質のサイクル挙動が、一方では溶媒を変えることにより（図５．１Ｖから１．８Ｖまで）、またはエーテルの混合物をカーボネート混合物で置き換えることにより、あるいは他方では種々の電位範囲で（図６）、種々の条件で測定された。
【０１０８】
ＢＢＤＴＬｉ２のサイクル中にインシチューで電気的に発生した物質の性質を理解するために、分光電気化学研究が行われた（図７）。
【０１０９】
アセトニトリル中の０．１Ｍのテトラブチルアンモニウムヘキサフルオロホスフェート（ＴＢＡＰＦ６／ＡＮ）におけるＢＢＤＴＬｉ２の網羅的電気分解がＵＶ可視分光法によってモニターされ、検電器による主要な変化、例えば約３４０ｎｍでのバンドの強度の減少を、近ＩＲにおける新しいバンドの出現を伴って結果する。
【０１１０】
実施例５
ＢＢＤＴＬｉ２とジリチウムテレフタレートＴＰＬｉ２（本発明に従わない）の性能の比較
ジリチウムテレフタレート（ＴＰＬｉ２）の調製
１ｇのテレフタル酸が、５０ｍＬのエタノール／水混合物（１／１体積）に分散され、次いで０．４４ｇの炭酸リチウムが添加される。
【０１１１】
上記溶液が、オートクレーブ中で１１０℃で４８時間加熱される。沈殿物が次いで遠心分離により分離され、エタノールで洗浄され、次いで５０℃で乾燥される。１ｇの白色粉末が得られる。
【０１１２】
ＴＰＬｉ２の電気化学的性能
ＴＰＬｉ２の電気化学的解析が、先の実施例３および４に記載された手順に従って行われる。ただし、使用された電解質は、カーボネート混合物中のＬｉＰＦ６の溶液（１Ｍ）であり、充電条件はＣ／５０である。
【０１１３】
図８は、Ｃ／５０条件下で最初の２サイクル中の比容量の関数としての電位における変化を示す。これらの曲線は、最初の２サイクル中の容量における非常に有意な減少を示す。
【０１１４】
Ｃ／５０条件下でのサイクル数の関数としての比容量の測定（図９）は、サイクル数に伴う容量の一定の減少を示す。さらに、放電条件下でのサイクル数の関数としての比容量を表わす図１０から、Ｃ／５０条件下での容量がＣ／１０条件下でのものより大きいことが記され得る。
【０１１５】
ＢＢＤＴＬｉ２とＴＰＬｉ２の性能の比較
ＢＢＤＴＬｉ２とＴＰＬｉ２に関して、Ｃ／１０条件下での第１１サイクル中の比容量の関数としての電位の変化が図１１に表わされる。
【０１１６】
同様に、図１２では、曲線■および◆はそれぞれ、ＴＰＬｉ２を有する電池およびＢＢＤＴＬｉ２を有する電池に関して、放電条件下でのサイクル数の関数としての比容量における変化を表わす。ここで、第１ではＣ／５０条件下で、および第２ではＣ／１０条件下である。
【０１１７】
正極の活性物質として本発明に従うＢＢＤＴＬｉ２を用いる電池およびＴＰＬｉ２を用いる電池の性能を下記表１にまとめる。
【０１１８】
【表２】
0006505688.tif 000008
【図１Ａ】
0006505688.tif 000012
【図１Ｂ】
0006505688.tif 000013
【図２Ａ】
0006505688.tif 000014
【図２Ｂ】
0006505688.tif 000015
【図３】
0006505688.tif 000016
【図４】
0006505688.tif 000017
【図５】
0006505688.tif 000018
【図６】
0006505688.tif 000019
【図７】
0006505688.tif 000020
【図８】
0006505688.tif 000021
【図９】
0006505688.tif 000022
【図１０】
0006505688.tif 000023
【図１１】
0006505688.tif 000024
【図１２】
0006505688.tif 000025